(57)【特許請求の範囲】
【請求項１】
一方の面にカーボンブラックを含有する光吸収層を備え、他方の面に酸化チタン微粉末と酸化第２鉄（Fe2O3）、四三酸化鉄（Fe3O4）、酸化第１鉄（FeO）、酸化水酸化鉄（FeO(OH)）、チタン鉄鉱（FeTiO3）から選ばれる鉄化合物の少なくとも一種の微粉末を含有する光反射放射層を備え、
全層の厚みが１０〜４０μｍの範囲にあり、
さらに前記光反射放射層の厚みが５〜３０μｍの範囲にあり、
該光反射放射層の反射率が、波長３６０ｎｍで５〜１５％、波長４５０ｎｍで５〜４０％、波長７００ｎｍで３０〜６０％であり、
前記酸化チタン微粉末の含有量Ｗ１は、マルチフィルム単位面積当たり１〜５ｇ／ｍ２の範囲であり、前記鉄化合物の少なくとも一種の微粉末の含有量Ｗ2は、０．１〜５ｇ／ｍ２であることを特徴とする農業用多層マルチフィルム。
【請求項２】
一方の面にカーボンブラックを含有する光吸収層を備え、他方の面に酸化第２鉄（Fe2O3）、四三酸化鉄（Fe3O4）、酸化第１鉄（FeO）、酸化水酸化鉄（FeO(OH)）、チタン鉄鉱（FeTiO3）から選ばれる鉄化合物の少なくとも一種の微粉末を含有する光放射層を備え、
該光放射層と前記光吸収層との間に、酸化チタン微粉末を含有する光反射層を有し、
前記光吸収層と前記光反射層と前記光放射層が順に積層され、
全層の厚みが１０〜４０μｍの範囲にあり、
さらに光反射層と光放射層の合計厚みが５〜３０μｍの範囲にあり、
該光放射層面の反射率が、波長３６０ｎｍで５〜１５％、波長４５０ｎｍで５〜４０％、波長７００ｎｍで３０〜６０％であり、
前記酸化チタン微粉末の含有量Ｗ１はマルチフィルム単位面積当たり１〜５ｇ／ｍ２の範囲であり、前記鉄化合物の少なくとも一種の微粉末の含有量Ｗ2は０．１〜５ｇ／ｍ２であることを特徴とする農業用多層マルチフィルム。
【発明の詳細な説明】
【技術分野】
【０００１】
本発明は、農業用多層マルチフィルムに関し、詳しくは、地温を抑制し農業作業者の目を眩惑しない農業用多層マルチフィルムに関する。
【背景技術】
【０００２】
一般に多くの農作物(落花生、トウモロコシ、ニンジン、大根を始め各種野菜、花卉、果樹等)の栽培に、農業用マルチフィルムが用いられている。
【０００３】
かかるマルチフィルムを用いたマルチ栽培によって、土中水分保持、土壌膨軟性の保持、肥料流亡防止、地温の上昇と抑制、初期成育の促進、収量の増加、生産の多収安定化等の諸効果が達成される。
【０００４】
従来、マルチフィルムとしては、一方の面がカーボンブラックを含有する光吸収層（黒色層）で、他方の面が酸化チタンを含有した光反射層（白色層）である、いわゆる白黒マルチフィルムが知られている。酸化チタンをフィルムに配合すると、太陽光線を反射あるいは部分反射させるので、地温の上昇を防ぐことができる。
【０００５】
また、銀色層と、白色層と、黒色層とを順に積層した銀黒マルチフィルムも知られている（特許文献１）。
【０００６】
これらのフィルムは、白色層には酸化チタンが配合され、銀色層には、アルミニウム粉末が配合されている。アルミニウム粉末をフィルムに配合すると、太陽光線を反射あるいは部分反射させて、地温の上昇を防ぐことができる。
【先行技術文献】
【特許文献】
【０００７】
【特許文献１】特開２００３−３８０４６号
【発明の概要】
【発明が解決しようとする課題】
【０００８】
しかし、酸化チタンを配合したフィルムは、地温の上昇は抑制できるが、反射した光が農業作業者の目を眩惑し、心身に負担をかける欠点があり、アルミ微粒子を配合したフィルムは、反射による作業者への眩惑はやや軽喊できるが、地温の抑制は不十分であった。
【０００９】
そこで、本発明は、地温上昇抑制効果を高め、作業者を眩惑しない農業用多層マルチフィルムを提供することを課題とする。
【００１０】
また、本発明の他の課題は以下の記載によって明らかとなる。
【課題を解決するための手段】
【００１１】
上記課題は、以下の発明によって解決される。
【００１２】
１．一方の面にカーボンブラックを含有する光吸収層を備え、他方の面に酸化チタン微粉末と酸化第２鉄（Fe2O3）、四三酸化鉄（Fe3O4）、酸化第１鉄（FeO）、酸化水酸化鉄（FeO(OH)）、チタン鉄鉱（FeTiO3）から選ばれる鉄化合物の少なくとも一種の微粉末を含有する光反射放射層を備え、
全層の厚みが１０〜４０μｍの範囲にあり、
さらに前記光反射放射層の厚みが５〜３０μｍの範囲にあり、
該光反射放射層の反射率が、波長３６０ｎｍで５〜１５％、波長４５０ｎｍで５〜４０％、波長７００ｎｍで３０〜６０％であり、
前記酸化チタン微粉末の含有量Ｗ１は、マルチフィルム単位面積当たり１〜５ｇ／ｍ２の範囲であり、前記鉄化合物の少なくとも一種の微粉末の含有量Ｗ2は、０．１〜５ｇ／ｍ２であることを特徴とする農業用多層マルチフィルム（以下、第１の発明という）。
【００１３】
２．一方の面にカーボンブラックを含有する光吸収層を備え、他方の面に酸化第２鉄（Fe2O3）、四三酸化鉄（Fe3O4）、酸化第１鉄（FeO）、酸化水酸化鉄（FeO(OH)）、チタン鉄鉱（FeTiO3）から選ばれる鉄化合物の少なくとも一種の微粉末を含有する光放射層を備え、
該光放射層と前記光吸収層との間に、酸化チタン微粉末を含有する光反射層を有し、
前記光吸収層と前記光反射層と前記光放射層が順に積層され、
全層の厚みが１０〜４０μｍの範囲にあり、
さらに光反射層と光放射層の合計厚みが５〜３０μｍの範囲にあり、
該光放射層面の反射率が、波長３６０ｎｍで５〜１５％、波長４５０ｎｍで５〜４０％、波長７００ｎｍで３０〜６０％であり、
前記酸化チタン微粉末の含有量Ｗ１はマルチフィルム単位面積当たり１〜５ｇ／ｍ２の範囲であり、前記鉄化合物の少なくとも一種の微粉末の含有量Ｗ2は０．１〜５ｇ／ｍ２であることを特徴とする農業用多層マルチフィルム（以下、第２の発明という）。
【発明の効果】
【００１４】
本発明によれば、地温上昇抑制効果を高め、作業者を眩惑しない農業用多層マルチフィルムを提供することができる。
【図面の簡単な説明】
【００１５】
【図１】本発明の農業用多層マルチフィルムの一例を示す断面図
【図２】本発明の農業用多層マルチフィルムの他の一例を示す断面図
【発明を実施するための形態】
【００１６】
以下、本発明の実施の形態を説明する。
【００１７】
＜第１の発明＞
図１は第１の発明にかかる農業用多層マルチフィルムの一例を示す断面図である。
【００１８】
同図において、１はベース樹脂としてポリオレフィン系樹脂を用いた軟質の多層マルチフィルムであり、１０は光反射放射層、１１は光吸収層（黒色層ともいう）である。多層マルチフィルム１は、地面上に、光吸収層１１、光反射放射層１０の順になるように敷設される。光反射放射層１０の上に、透明な保護層を積層することもできる。
【００１９】
ポリオレフィン系樹脂としては、低密度ポリエチレン(ＬＤＰＥ)、直鎖状低密度ポリエチレン(ＬＬＤＰＥ)、高密度ポリエチレン(ＨＤＰＥ)、エチレン−酢酸ビニル共重合体(ＥＶＡ)、ポリ塩化ビニル(ＰＶＣ)等が挙げられ、その他以下の軟質材料でもよい。
【００２０】
軟質材料としては、ポリプロピレン、エチレン−プロピレン共重合体、エチレン−ブテン１共重合体、エチレン−４−メチル−１−ペンテン共重合体、エチレン−ヘキセン共重合体、エチレン−オクテン共重合体、エテレン−デセン共重合体等のエチレン−α−オレフィン共重合体、エチレン−アクリル酸共重合体、エチレン−メチルメタクリレート共重合体、エチレン−酢酸ビニル−メチルメタクリレート共重合体、アイオノマー共重合体等が挙げられる。
【００２１】
ポリオレフィン系樹脂として好ましいのは、低密度ポリエチレン(ＬＤＰＥ)、直鎖状低密度ポリエチレン(ＬＬＤＰＥ）、高密度ポリエチレン(ＨＤＰＥ)、エチレン−酢酸ビニル共重合体（ＥＶＡ）、ポリ塩化ビニル（ＰＶＣ）であり、より好ましいのは、強度、柔軟性、耐候性、あるいは、ある程度の耐熱性を発揮する観点から、直鎖状低密度ポリエチレン(ＬＬＤＰＥ)である。
【００２２】
全層の厚みは、フィルムの反射性能、放射性能と、強度の観点から、１０〜４０μｍの範囲であり、好ましくは１５〜３０μｍの範囲である。
【００２３】
さらに光反射放射層の厚みは、５〜３０μｍの範囲であり、好ましくは１０〜２５μｍの範囲である。厚みはフィルム断面の光学顕微鏡観察によって測定することができる。
【００２４】
光反射放射層１０は、酸化チタン(TiO2)微粉末と鉄化合物の微粉末を含有する層である。
【００２５】
二酸化チタンの結晶型は、ルチルとアナタースの２型があるが、アナタースはフィルム耐候性を大きく低下させるので、通常はルチル型を用いる。
【００２６】
二酸化チタンは、紫外線光を吸収し、活性酸素を発生する特性があり、このためフィルム耐候性を低下させるので、本発明で用いる二酸化チタンは、TiO2粒子表面をAl、Siなどの金属酸化膜でコート処理することが好ましい。
【００２７】
前記酸化チタン微粉末の含有量Ｗ１はマルチフィルム単位面積当たり１〜５ｇ／ｍ２の範囲であり、より好ましくは２〜４ｇ／ｍ２の範囲である。１ｇ／ｍ２未満であると、光反射が劣り、５ｇ／ｍ２を超えると、眩惑を防止できない。
【００２８】
鉄化合物としては、酸化第２鉄（ベンガラ；赤色酸化鉄）（Fe2O3）、四三酸化鉄（Fe3O4）、酸化第１鉄（FeO）、酸化水酸化鉄（FeO(OH)）、チタン鉄鉱（FeTiO3）から選ばれる鉄化合物の少なくとも一種を使用できる。
【００２９】
上記の鉄化合物は、酸化第２鉄（ベンガラ；赤色酸化鉄）（Fe2O3）、四三酸化鉄（Fe3O4）、酸化第１鉄（FeO）、酸化水酸化鉄（FeO(OH)）、チタン鉄鉱（FeTiO3）から1種を選択使用してもよいし、2種以上を混合使用してもよい。
【００３０】
また、本発明では、酸化第２鉄（赤色酸化鉄）（Fe2O3）は市販のものも用いることができ、例えば着色顔料；ベンガラ（戸田工業社製「トダカラー１６０ＣＲ」）、オーカー（尾関社製黄鉄）などを使用することができる。
【００３１】
鉄化合物の微粉末の平均粒径は、薄いフィルムへの配合を考慮して、平均粒径が０．０５〜１０μｍの範囲が好ましく、より好ましくは０．１〜５μｍの範囲である。ここで平均粒径とは、電子顕微鏡写真に基づく算術的平均値である。
【００３２】
鉄化合物の微粉末の含有量Ｗ2はマルチフィルム単位面積当たり、０．１〜５ｇ／ｍ２の範囲であり、好ましくは０．５〜４ｇ／ｍ２の範囲である。０．１ｇ／ｍ２未満であると、眩惑防止ができなく、５ｇ／ｍ２を超えると、光反射が低下する。
【００３３】
光吸収層（黒色層）には、カーボンブラックが含有される。かかるカーボンブラックの添加量は、特に限定されないが、１〜１０ｗｔ％の範囲が好ましい。
【００３４】
光吸収層（黒色層）１１は、厚みが２〜２８μｍの範囲であることが好ましく、より好ましくは、５〜２０μｍの範囲である。厚みはフィルム断面の光学顕微鏡観察によって測定することができる。
【００３５】
本発明において、光反射放射層や光吸収層に添加できるその他の添加剤としては、耐侯安定剤、酸化防止剤、滑剤、アンチブロッキング剤、無滴剤等農業用多層マルチフィルムに使われる各種添加剤を使用することができる。
【００３６】
本発明において、光反射放射層の反射率は、波長３６０ｎｍで５〜１５％であり、波長４５０ｎｍで５〜４０％であり、波長７００ｎｍで３０〜６０％である。
【００３７】
かかる反射率であることにより、地温上昇抑制効果を高め、作業者を眩惑しない農業用多層マルチフィルムを提供することができる。
【００３８】
次に、第１の発明にかかる多層マルチフィルム、具体的には、二層マルチフィルムを製造する方法について以下に説明する。
【００３９】
二層マルチフィルムを製造するには、インレーション成形法又はＴダイ成形法が好ましく採用される。例えば、光反射放射層と光吸収層（黒色層）の２層構造を形成するダイラミ成形で成膜する。
【００４０】
前述した各層の条件を満たすように配合された熱可塑性樹脂配合物を、それぞれ別々の押出機で溶融混合して同一の多層ダイに供給して、ダイ内またはダイ外で各層を溶融状態で積層して、次いで冷却して成形する。
【００４１】
＜第２の発明＞
図２は第２の発明にかかる農業用多層マルチフィルムの一例を示す断面図である。
【００４２】
同図において、１はベース樹脂としでポリオレフィン系樹脂を用いた軟質の多層マルチフィルムであり、１０Ａは光反射層、１０Ｂは光放射層、１１は光吸収層（黒色層ともいう）である。多層マルチフィルム１は、光吸収層１１と光反射層１０Ａと光放射層１０Ｂが順に積層されている。多層マルチフィルム１は、地面上に、光吸収層１１、光反射層１０Ａ、光放射層１０Ｂの順になるように敷設される。光放射層１０Ｂの上に、透明な保護層を積層することもできる。
【００４３】
ポリオレフィン系樹脂としては、第１の発明で用いた樹脂と同様な樹脂を用いることができる。
【００４４】
全層の厚みは、フィルムの反射性能、放射性能と、強度の観点から、１０〜４０μｍの範囲であり、好ましくは１５〜３０μｍの範囲である。
【００４５】
さらに光反射層と光放射層の合計厚みは、５〜３０μｍの範囲であり、好ましくは１０〜２５μｍの範囲である。厚みはフィルム断面の光学顕微鏡観察によって測定することができる。
【００４６】
光反射層１０Ａは、酸化チタン(Ti02)微粉末を含有する層であり、光放射層１０Ｂは、鉄化合物の微粉末を含有する層である。
【００４７】
二酸化チタンや、鉄化合物は、第１の発明で説明したものを同様に使用することができる。
【００４８】
光反射層１０Ａに含有される酸化チタン微粉末の含有量Ｗ１はマルチフィルム単位面積当たり１〜５ｇ／ｍ２の範囲であり、より好ましくは２〜４ｇ／ｍ２の範囲である。１ｇ／ｍ２未満であると、光反射が劣り、５ｇ／ｍ２を超えると、眩惑を防止できない。
【００４９】
光放射層１０Ｂに含有される鉄化合物の少なくとも一種の微粉末の含有量Ｗ2はマルチフィルム単位面積当たり、０．１〜５g/ｍ2の範囲であり、好ましくは０．４〜４g/ｍ2の範囲である。０．１g/ｍ2未満であると、眩惑を防止できず、５g/m2を超えると、光反射が低下し好ましくない。
【００５０】
光吸収層（黒色層）の構成は、第１の発明と同様であるので、その説明を援用する。
【００５１】
本発明において、光反射層、光放射層、光吸収層に添加できるその他の添加剤としては、耐侯安定剤、酸化防止剤、滑剤、アンチブロッキング剤、無滴剤等農業用多層マルチフィルムに使われる各種添加剤を使用することができる。
【００５２】
本発明において、光反射放射層の反射率は、波長３６０ｎｍで５〜１５％であり、波長４５０ｎｍで５〜４０％であり、波長７００ｎｍで３０〜６０％である。
【００５３】
かかる反射率であることにより、地温上昇抑制効果を高め、作業者を眩惑しない農業用多層マルチフィルムを提供することができる。
【００５４】
次に、第２の発明にかかる多層マルチフィルム、具体的には、三層マルチフィルムを製造する方法は、第１の発明において、光反射放射層を光反射層、光放射層の２層に分離する点で相違する。
【００５５】
三層マルチフィルムを製造する方法としては、インレーション成形法又はＴダイ成形法が好ましく採用される。例えば、光反射層、光放射層と光吸収層（黒色層）の３層構造を形成するダイラミ成形で成膜する。
【００５６】
前述した各層の条件を満たすように配合された熱可塑性樹脂配合物を、それぞれ別々の押出機で溶融混合して同一の多層ダイに供給して、ダイ内またはダイ外で各層を溶融状態で積層して、次いで冷却して成形する。
【００５７】
三層マルチフィルムを製造するもう一つの方法としては、光放射層のみをダイラミ成形せずに、光吸収層と光反射層をダイラミ成形した後、その光反射層の上に塗布する方法がある。酸化鉄等の光放射微粉末を既存のフィルム表面塗布液に分散させ、塗布乾燥し、三層マルチフィルムを作成することができる。
【００５８】
本発明において、白黒２層マルチの上に、黄色鉄水酸化物等の微粉末含有塗布液を塗布することにより、３層構成のマルチフィルムを得ることも好ましい。
【実施例】
【００５９】
以下、本発明の実施例について説明するが、かかる実施例によって本発明が限定されるものではない。
【００６０】
（フィルム試料の作成）
（１）本発明フィルム１（実施例１）
＜光反射放射層の配合＞
直鎖状低密度ポリエチレン（ＬＬＤＰＥ）（MI：1.0、密度0.920）に、鉄化合物の微粉末として酸化第２鉄（Fe2O3）微粉末（ベンガラ；戸田工業社製「トダカラー160CR」）と、酸化チタン微粉末を配合した。
酸化チタン微粉末の配合量及び鉄化合物の微粉末の含有量は、マルチフィルム単位面積当たり表１に示す量とした。
【００６１】
＜光吸収層の配合＞
光吸収層は光反射層と同じ直鎖状低密度ポリエチレンに、カーボンブラックを８ｗｔ％配合した。
【００６２】
＜フィルム成形＞
上記の配合条件のもと、ダイラミ成形法で、光反射放射層を１５μｍ、光吸収層を１０μｍの厚さに成形し、厚さ２５μｍの本発明フィルム１を得た。
【００６３】
（２）本発明フィルム２（実施例２）
＜光放射層の配合＞
直鎖状低密度ポリエチレン（ＬＬＤＰＥ）（MI：1.0、密度0.920）に、鉄化合物の微粉末として酸化第２鉄（Fe2O3）微粉末（ベンガラ；戸田工業社製「トダカラー160CR」）を配合した。鉄化合物の微粉末の配合量は、マルチフィルム単位面積当たり表１に示す量とした。
【００６４】
＜光反射層の配合＞
直鎖状低密度ポリエチレン（ＬＬＤＰＥ）（MI：1.0、密度0.920）に、酸化チタン粉末を配合した。酸化チタン微粉末の配合量は、マルチフィルム単位面積当たり表１に示す量とした。
【００６５】
＜光吸収層の配合＞
直鎖状低密度ポリエチレン（ＬＬＤＰＥ）（MI：1.0、密度0.920）に、カーボンブラックを８ｗt％配合した。
【００６６】
＜フィルム成形＞
上記の配合条件のもと、ダイラミ成形法で、光放射層を１５μｍ、光反射層を１５μｍ、光吸収層を１０μｍの厚さに成形し、厚さ４０μｍの本発明フィルム２を得た。
【００６７】
（３）本発明フィルム３（実施例３）
＜光放射層の配合＞
鉄化合物の微粉末として黒酸化鉄（Fe3O4）微粉末（市販品）を、シリカゾルを主成分とする塗布液に配合した。鉄化合物の微粉末の配合量は、マルチフィルム単位面積当たり表１に示す量とした。
【００６８】
＜光反射層の配合＞
直鎖状低密度ポリエチレン（ＬＬＤＰＥ）（MI：1.0、密度0.920）に、酸化チタン粉末を配合した。酸化チタン微粉末の配合量は、マルチフィルム単位面積当たり表１に示す量とした。
【００６９】
＜光吸収層の配合＞
直鎖状低密度ポリエチレン（ＬＬＤＰＥ）（MI：1.0、密度0.920）に、カーボンブラックを８ｗt％配合した。
【００７０】
＜フィルム成形＞
上記の配合条件のもと、ダイラミ成形法で、光放射層を１５μｍ、光反射層を１５μｍ、光吸収層を１０μｍの厚さに成形し、厚さ４０μｍの本発明フィルム３を得た。
【００７１】
（４）本発明フィルム４（実施例４）
＜光放射層の配合＞
鉄化合物の微粉末として黒色の酸化第１鉄（FeO）微粉末（市販品）をシリカゲルを主成分とする塗布液に配合した。鉄化合物の微粉末の配合量は、マルチフィルム単位面積当たり表１に示す量とした。
【００７２】
＜光反射層の配合＞
直鎖状低密度ポリエチレン（ＬＬＤＰＥ）（MI：1.0、密度0.920）に、酸化チタン粉末を配合した。酸化チタン微粉末の配合量は、マルチフィルム単位面積当たり表１に示す量とした。
【００７３】
＜光吸収層の配合＞
直鎖状低密度ポリエチレン（ＬＬＤＰＥ）（MI：1.0、密度0.920）に、カーボンブラックを８ｗt％配合した。
【００７４】
＜フィルム成形＞
光吸収層と光反射層をダイラミ成形し、２層フィルムを成形した。
次いで、上記の光放射層における鉄化合物として酸化第一鉄微粉末を、シリカゾルを主成分とする塗布液に分散させ、その塗布液を光反射層の上に塗布乾燥して、３層構成の本発明フィルム４を作成した。
本発明フィルム４は、光放射層を１μｍ、光反射層を１５μｍ、光吸収層１０μｍの厚さであり、全体の厚さは２６μｍであった。
【００７５】
（５）本発明フィルム５（実施例５）
＜光放射層の配合＞
鉄化合物として黄色の酸化水酸化鉄（FeO(OH)）微粉末（尾関社製黄鉄）を、シリカゾルを主成分とする塗布液に配合した。酸化水酸化鉄微粉末の配合量は、マルチフィルム単位面積当たり表１に示す量とした。
【００７６】
＜光反射層の配合＞
直鎖状低密度ポリエチレン（ＬＬＤＰＥ）（MI：1.0、密度0.920）に、酸化チタン粉末を配合した。酸化チタン微粉末の配合量は、マルチフィルム単位面積当たり表１に示す量とした。
【００７７】
＜光吸収層の配合＞
直鎖状低密度ポリエチレン（ＬＬＤＰＥ）（MI：1.0、密度0.920）に、カーボンブラックを８ｗt％配合した。
【００７８】
＜フィルム成形＞
光吸収層と光反射層をダイラミ成形し、２層フィルムを成形した。
次いで、上記の光放射層における鉄化合物として酸化水酸化鉄微粉末（尾関社製黄鉄）を、シリカゾルを主成分とする塗布液に分散させ、その塗布液を光反射層の上に塗布乾燥して、３層構成の本発明フィルム５を作成した。
本発明フィルム５は、光放射層を１μｍ、光反射層を１５μｍ、光吸収層１０μｍの厚さであり、全体の厚さは２６μｍであった。
【００７９】
（６）本発明フィルム６（実施例６）
＜光反射放射層の配合＞
直鎖状低密度ポリエチレン（ＬＬＤＰＥ）（MI：1.0、密度0.920）に、鉄化合物の微粉末としてチタン酸鉄（FeTiO3）微粉末（市販品）と、酸化チタン微粉末を配合した。
酸化チタン微粉末の配合量及び鉄化合物の微粉末の含有量は、マルチフィルム単位面積当たり表１に示す量とした。
【００８０】
＜光吸収層の配合＞
光吸収層は光反射層と同じ直鎖状低密度ポリエチレンに、カーボンブラックを８ｗｔ％配合した。
【００８１】
＜フィルム成形＞
上記の配合条件のもと、ダイラミ成形法で、光反射放射層を１５μｍ、光吸収層を１０μｍの厚さに成形し、厚さ２５μｍの本発明フィルム６を得た。
【００８２】
（７）比較フィルム１（従来白黒フィルム：比較例１）
市販の白黒フィルムを用いた。
白色層は、低密度ポリエチレンに、酸化チタン微粉末が配合され、黒色層は、低密度ポリエチレンに、カーボンブラックが配合されていた。
白色層は１５μｍ、黒色層は１０μｍ、全層の厚さは２５μｍであった。
【００８３】
（８）比較フィルム２（従来銀黒フィルム：比較例２）
市販の銀黒マルチを用いた。
銀色層は、低密度ポリエチレンに、アルミニウム微粉末が配合され、アルミニウム微粉末の配合量は、マルチフィルム単位面積当たり３００ｍｇであった。
黒色層は、低密度ポリエチレンに、カーボンブラックが配合されていた。
銀色層は１５μｍ、黒色層は１０μｍ、全層の厚さは２５μｍであった。
【００８４】
（９）比較フィルム３（透明マルチ：比較例３）
厚さ２０μｍの市販の透明ポリエチレンフィルムを用いた。
【００８５】
（１０）比較フィルム４（黒マルチ：比較例４）
低密度ポリエチレンにカーボンブラックを配合し、これを単層成形法で成形して、厚さ２５μｍの比較フィルム４を得た。
【００８６】
（実験）
それぞれのフィルム（実施例１〜６、比較例１〜４）を、巾ｌｍ長さ２ｍの畝にそれぞれ展張して、地温測定をした。地温は、測定期間中の畝頂部１０ｃｍ地点の地温をＴandＤ社製「おんどとり」を用いて測定した。測定開始から５日間測定した測定値の平均値を表１に示した。尚、フィルムなしの場合を比較例５とした。
【００８７】
また各フィルムについて、波長３６０ｎｍ、４５０ｎｍ、７００ｎｍで反射率を測定した。その結果を表１に示す。反射率は、日立分光光度計を用いて測定した。
【００８８】
さらにまた、農業作業者の目を眩惑させるか否かについて、以下の方法で測定した。
【００８９】
マルチフィルムの展張場所の周囲に、作業者となるモニター１０人を配置して、そのモニターが眩惑するか否かを調べ、その人数によって以下の評価を行った。
無：モニター全員が、目を眩惑させることがなかった。
有：モニターの中で、目を眩惑させると感じたものが一人以上いた。
【００９０】
【表１】
0005890807.tif 000002
【図１】
0005890807.tif 000003
【図２】
0005890807.tif 000004